СПОСОБ ИЗМЕЛЬЧЕНИЯ ГРАФИТНЫХ ВКЛЮЧЕНИЙ В ВЫСОКОПРОЧНОМ ЧУГУНЕ

1. Способ измельчения графитных включений в высокопрочном чугуне, включающий расплавление шихты в плавильном агрегате, доводку температуры расплава до 1440-1450°С, первоначальное модифицирование его лигатурой и вторичное модифицирование, отличающийся тем, что первоначальное модифицирование проводят в индукционной печи мелкофракционным ферросилицием ФС75 в количестве 0,15-0,20% от массы расплава, а вторичное модифицирование проводят комплексной лигатурой, состоящей из 70% ФСМг-7 и 30% SIBAR22 в количестве 2,0-2,5% от массы расплава, легирование, выдержку и модифицирование расплава осуществляют до достижения чугуном эвтектического состава, мас.%:
углерод
3,10-3,25
кремний
3,70-4,00
марганец
0,20-0,25
медь
1,00-1,50
фосфор
0,02-0,03
сера
0,01-0,012
магний
0,04-0,07
железо
остальное
2. Способ по п.1, отличающийся тем, что первичное модифицирование проводят на желобе печи при сливе расплава в ковш.
3. Способ по любому из пп.1 и 2, отличающийся тем, что первичное модифицирование проводят в разливочном ковше.
4. Способ по любому из пп.1 и 2, отличающийся тем, что вторичное модифицирование проводят в форме, при этом количество комплексной лигатурой, состоящей из 70% ФСМг-7 и 30% SIBAR22, уменьшают до 1,0-1,5% от массы расплава, заливаемого в форму.
5. Способ по п.1, отличающийся тем, что первичное модифицирование проводят в индукционном миксере.
6. Способ по любому из пп.1, 2 и 5, отличающийся тем, что время выдержки между первичным и вторичным модифицированием не должно превышать 3 мин.